"少なくとも片面に易接着層を有するポリエステルフィルムであって、前記易接着層が、ポリエステル系樹脂Aとポリビニルアルコール系樹脂Bと架橋剤Cを含有し、前記ポリエステル系樹脂Aの酸価が20KOHmg/g以下であり、前記ポリビニルアルコール系樹脂Bのけん化度が60~85モルである偏光子保護用易接着性ポリエステルフィルム。前記ポリエステル樹脂Aが5-スルホイソフタル酸成分をジカルボン酸成分中1~15モル含有する、請求項1に記載の偏光子保護用易接着性ポリエステルフィルム。前記架橋剤Cがイソシアネート化合物又はメラミン化合物である、請求項1または2に記載の偏光子保護用易接着性ポリエステルフィルム。前記易接着層中、ポリエステル系樹脂A、ポリビニルアルコール系樹脂Bおよび架橋剤Cの質量比が以下の式を満足する、請求項1~3のいずれかに記載の偏光子保護用易接着性ポリエステルフィルム。0.8≦A/B≦52≦AB/C≦50偏光子の両面に偏光子保護フィルムを有してなる偏光板であって、すくなくとも一方の面の偏光子保護フィルムが請求項1~4のいずれかに記載の偏光子保護用易接着性ポリエステルフィルムである偏光板。ポリエステルフィルムは、水への親和性が低く、ジカルボン酸成分として芳香族ジカルボン酸を有するポリエステルフィルムは、特にこの傾向が顕著である。また、延伸により結晶配向性を有するポリエステルフィルムは、更に水との親和性が低い。一方で、偏光子や偏光子上に塗布される接着剤は、ポリビニルアルコール系樹脂が主成分であり、高い親水性を有する。このような性質の違いから、ポリエステルフィルムと偏光子や当該接着剤とは、親和性が低く、両者を強固に接着させることは困難であった。そのため、特許文献1~3及び5で開示される易接着層を有するポリエステルフィルムであっても、トリアセチルセルロースフィルムと比較して、未だ十分な接着性は得られていない。よって、従来のポリエステルフィルムを保護フィルムとする偏光板をディスプレイ部材として長期間使用した場合、保護フィルム/偏光子間に浮きや剥がれが生じ、偏光子内の水分量の変化により偏光特性が低下し、白抜けなど視認性が悪化することがあった。このような現状の下、本発明の課題は、ポリエステルフィルムと偏光子又は偏光子上に塗布された接着剤等のポリビニルアルコール系樹脂層とを強固に接着させる手段を備えたポリエステルフィルムを提供することを目的とする。本発明者等は、上記課題を解決すべく鋭意研究及び検討を重ね、ポリエステルフィルムとの親和性が高いポリエステル系樹脂とポリビニルアルコール系樹脂層との親和性が高いポリビニルアルコール系樹脂と架橋剤を含有する層をポリエステルフィルムとポリビニルアルコール系樹脂層との間に設けるという構想に至った。しかし、本発明者等は、単に、それらの成分を組み合わせるだけは、各成分によるポリエステルフィルムとポリビニルアルコール系樹脂層とを密着させる機能が十分に発揮されないことを見出した。そこで、本発明者等は、日夜研究を重ねた結果、上記の構想において、ポリエステル樹脂として一定の酸価を有するポリエステル樹脂を採用し、更に、ポリビニルアルコール系樹脂として一定のけん化度を有するポリビニルアルコール系樹脂を採用することにより、各成分によるそれぞれの親和性の高い樹脂層との接着作用を効果的に発揮させることが可能であることを見出した。本発明者等は、上記の知見に基づいて更なる研究を重ねた結果、水酸基との反応性が高い架橋剤を採用することにより、ポリエステルフィルムと偏光子や接着剤等のポリビニルアルコール系樹脂層とをより一層強固に接着させることが可能であることを見出した。本発明者等は、これらの知見に基づき、更なる検討及び改良を重ね、本発明を発明するに至った。以下に、本発明の代表例を示す。第1の発明は、少なくとも片面に易接着層を有するポリエステルフィルムであって、前記易接着層が、ポリエステル系樹脂Aとポリビニルアルコール系樹脂Bと架橋剤Cを含有し、前記ポリエステル系樹脂Aの酸価が20KOHmg/g以下であり、前記ポリビニルアルコール系樹脂Bのけん化度が60~85モルである偏光子保護用易接着性ポリエステルフィルムである。第2の発明は、前記ポリエステル樹脂Aが5-スルホイソフタル酸成分をジカルボン酸成分中1~15モル含有する前記偏光子保護用易接着性ポリエステルフィルムである。第3の発明は、前記架橋剤Cがイソシアネート化合物又はメラミン化合物である前記偏光子保護用易接着性ポリエステルフィルムである。第4の発明は、前記易接着層中、ポリエステル系樹脂A、ポリビニルアルコール系樹脂Bおよび架橋剤Cの質量比が以下の式を満足する前記偏光子保護用易接着性ポリエステルフィルムである。0.8≦A/B≦52≦AB/C≦50第5の発明は、偏光子の両面に偏光子保護フィルムを有してなる偏光板であって、すくなくとも一方の面の偏光子保護フィルムが前記偏光子保護用易接着性ポリエステルフィルムである偏光板である。本発明の偏光子保護用易接着性ポリエステルフィルムは偏光子又はその上に塗布される接着剤に代表されるポリビニルアルコール系樹脂層との接着性に優れている。よって、本発明のポリエステルフィルムは、偏光子の保護フィルムとして好適に用いることができる。このような本発明のポリエステルフィルムを偏光子の保護フィルムとして使用することにより、従来よりも耐久性及び水バリア性に優れた偏光板をより安価に製造することが可能である。また、本発明の偏光板は耐久性に優れるため、従来よりも更に薄膜化することが可能である。従って、本発明の偏光板を利用することにより、液晶ディスプレイを更に薄型化することが可能である。ポリエステルフィルム本発明において基材として用いるポリエステルフィルムは、主としてポリエステル樹脂より構成されるフィルムである。ここで、主としてポリエステル樹脂より構成されるフィルムとは、ポリエステル樹脂を50質量以上含有する樹脂組成物から形成されるフィルムであり、他のポリマーとブレンドする場合は、ポリエステル樹脂が50質量以上含有していることを意味し、他のモノマーと共重合する場合は、ポリエステル構造単位を50モル以上含有することを意味する。好ましくは、ポリエステルフィルムは、ポリエステル樹脂を90質量以上、より好ましくは95質量以上、更に好ましくは100質量含有する。ポリエステル樹脂としては、材料は特に限定されないが、ジカルボン酸成分とジオール成分とが重縮合して形成される共重合体、又は、そのブレンド樹脂を用いることができる。ジカルボン酸成分としては、例えば、テレフタル酸、イソフタル酸、オルトフタル酸、2,5-ナフタレンジカルボン酸、2,6-ナフタレンジカルボン酸、1,4-ナフタレンジカルボン酸、1,5-ナフタレンジカルボン酸、ジフェニルカルボン酸、ジフェノキシエタンジカルボン酸、ジフェニルスルホンカルボン酸、アントラセンジカルボン酸、1,3-シクロペンタンジカルボン酸、1,3-シクロヘキサンジカルボン酸、1,4-シクロヘキサンジカルボン酸、ヘキサヒドロテレフタル酸、ヘキサヒドロイソフタル酸、マロン酸、ジメチルマロン酸、コハク酸、3,3-ジエチルコハク酸、グルタル酸、2,2-ジメチルグルタル酸、アジピン酸、2-メチルアジピン酸、トリメチルアジピン酸、ピメリン酸、アゼライン酸、ダイマー酸、セバシン酸、スベリン酸、ドデカジカルボン酸等が挙げられる。ポリエステル樹脂を構成するジオール成分としては、例えば、エチレングリコール、プロピレングリコール、ヘキサメチレングリコール、ネオペンチルグリコール、1,2-シクロヘキサンジメタノール、1,4-シクロヘキサンジメタノール、デカメチレングリコール、1,3-プロパンジオール、1,4-ブタンジオール、1,5-ペンタンジオール、1,6-ヘキサジオール、2,2-ビス4-ヒドロキシフェニルプロパン、ビス4-ヒドロキシフェニルスルホン等が挙げられる。ポリエステル樹脂を構成するジカルボン酸成分とジオール成分はそれぞれ1種又は2種以上を用いても良い。また、トリメリット酸などのその他の酸成分やトリメチロールプロパンなどのその他の水酸基成分を適宜添加しても良い。ポリエステル樹脂としては、具体的には、ポリエチレンテレフタレート、ポリプロピレンテレフタレート、ポリブチレンテレフタレート、ポリエチレンナフタレートなどが挙げられ、これらの中でも物性とコストのバランスからポリエチレンテレフタレートが好ましい。また、偏光性など光学特性を制御するために、他の共重合成分や他のポリマーを含むことも好ましい態様である。ポリエステルフィルムの光学特性を制御する観点から好まし共重合成分としては、ジエチレングリコールや側鎖にノルボルネンを有する共重合成分などを挙げることができる。本発明のポリエステルフィルムは偏光子用保護フィルムとして用いるため、高い透明性を有することが好ましい。本発明の偏光子保護用ポリエステルフィルムの透明性は、その全光線透過率が85以上であることが好ましく、87以上がより好ましく、88以上がさらに好ましく、89以上がよりさらに好ましく、90以上が特に好ましい。また、ヘイズは3以下であることが好ましく、2.5以下がより好ましく、2以下がさらに好ましく、1.5以下が特に好ましい。ポリエステルフィルムの全光線透過率は、例えば、後述する実施例に記載する方法に従って測定することができる。ポリエステルフィルムの滑り性、巻き性などのハンドリング性を改善するために、フィルム中に不活性粒子を含有させる場合があるが、高い透明性を保持するためには、フィルム中への不活性粒子の含有量はできるだけ少ないほうが好ましい。したがって、フィルムの表層にのみ粒子を含有させた多層構成にするか、あるいは、フィルム中に実質的に粒子を含有させず、ポリエステルフィルムの少なくとも片面に積層される易接着層にのみ微粒子を含有させることが好ましい。なお、実質的に粒子を含有させないとは、例えば、無機粒子の場合、蛍光X線分析で粒子に由来する元素を定量分析した際に、50ppm以下、好ましくは10ppm以下、最も好ましくは検出限界以下となる含有量を意味する。これは積極的に粒子を基材フィルム中に添加させなくても、外来異物由来のコンタミ成分や、原料樹脂あるいはフィルムの製造工程におけるラインや装置に付着した汚れが剥離して、フィルム中に混入する場合があるためである。また、基材フィルムを多層構成とする場合は、内層に不活性粒子を実質的に含有せず、最外層にのみ不活性粒子を含有する二種三層構成は、透明性と加工性を両立することが可能であり、好ましい。本発明においてフィルムの厚みは特に限定されないが、ディスプレイの薄型化のため偏光板の厚みを薄くする場合は、フィルムの厚みは200μm以下であることが好ましく、100μm以下であることがさらに好ましい。一方、保護膜としての機械的強度を保持する上では、フィルムの厚みは10μm以上であることが好ましく、12μm以上であることがより好ましく、20μm以上であることがさらに好ましい。基材となるポリエステルフィルムは、単層であっても、2種以上の層が積層したものであってもよい。また、本発明の効果を奏する範囲内であれば、必要に応じて、フィルム中に各種添加剤を含有させることができる。添加剤としては、例えば、酸化防止剤、耐光剤、ゲル化防止剤、有機湿潤剤、帯電防止剤、紫外線吸収剤、界面活性剤などが挙げられる。フィルムが積層構成を有する場合は、必要に応じて各層の機能に応じて添加剤を含有させることも好ましい。例えば、偏光子の光劣化を防止するために、内層に紫外線吸収剤などを添加することも好ましい態様である。ポリエステルフィルムは、例えば上記のポリエステル樹脂をフィルム状に溶融押出、キャスティングドラムで冷却固化させてフィルムを形成させる方法等によって得られる。本発明のポリエステルフィルムとしては、無延伸フィルム、延伸フィルムのいずれも用いることができるが、機械強度や耐薬品性といった耐久性の点からは延伸フィルムであることが好ましい。ポリエステルフィルムが延伸フィルムである場合、その延伸方法は特に限定されず、縦一軸延伸法、横一軸延伸法、縦横逐次二軸延伸法、縦横同時二軸延伸法等を採用することができる。易接着層本発明のポリエステルフィルムは、偏光子及びその片面又は両面に設けられる水系接着剤等のポリビニルアルコール系樹脂層との接着性を向上させるために、その少なくとも片面に、酸価が20KOHmg/g以下であるポリエステル系樹脂A、けん化度が60~85モルであるポリビニルアルコール系樹脂B、及び、架橋剤Cを含有する樹脂組成物から形成される易接着層が積層されている。易接着層はポリエステルフィルムの両面に設けてもよく、ポリエステルフィルムの片面のみに設け、他方の面には異種の樹脂被覆層を設けても良い。理論によって拘束される訳ではないが、けん化度が20KOHmg/g以下である特定のポリエステル系樹脂Aと、けん化度が60~85モルである特定のポリビニルアルコール系樹脂Bと架橋剤Cとを組み合わせることによって、ポリエステル系樹脂とポリビニルアルコール系樹脂とが易接着層中で各々別個のドメイン単位を形成し、一般に海島構造とも称される相分離構造を形成すると考えられる。そのようなドメイン単位の分離構造をとることにより、ポリエステル系樹脂によって構成されるドメインによるポリエステルフィルムとの接着性及びポリビニルアルコール系樹脂によって構成されるドメインによるポリビニルアルコール系樹脂層との接着性という二つの機能が互いに損なわれることなく好適に両立すると考えられる。架橋剤Cは、ポリビニルアルコール系樹脂Bを架橋凝集することで、当該ドメイン構造の形成を促進し、維持すると考えられる。以下、易接着層の各組成について詳説する。ポリエステル系樹脂A本発明の易接着層に用いるポリエステル系樹脂Aは、ジカルボン酸成分とジオール成分とが重縮合してなる共重合体であり、ジカルボン酸成分及びジオール成分としては前述の基材としてのポリエステルフィルムの材料を用いることができる。ポリエステルフィルム基材との接着性を向上させる観点から、基材としてのポリエステルフィルム中のジカルボン酸成分と同一又は類似する構造性質を有するジカルボン酸成分をポリエステル系樹脂Aのジカルボン酸成分として用いることが好ましい。よって、例えば、ポリエステルフィルムのジカルボン酸成分として芳香族ジカルボン酸が採用される場合は、ポリエステル系樹脂Aのジカルボン酸成分として芳香族ジカルボン酸を使用することが好ましい。そのような芳香族ジカルボン酸成分としては、テレフタル酸およびイソフタル酸が最も好ましい。全ジカルボン酸成分に対し、10モル以下の範囲で、他の芳香族ジカルボン酸を加えて共重合させてもよい。また、ポリエステル系樹脂Aのグリコール成分としては、エチレングリコールと分岐したグリコールを構成成分とすることが好ましい。分岐構造を有することで易接着層での応力緩和に寄与し、好適に密着性を奏することが可能と考えられる。前記の分岐したグリコール成分とは、例えば、2,2-ジメチル-1,3-プロパンジオール、2-メチル-2-エチル-1,3-プロパンジオール、2-メチル-2-ブチル-1,3-プロパンジオール、2-メチル-2-プロピル-1,3-プロパンジオール、2-メチル-2-イソプロピル-1,3-プロパンジオール、2-メチル-2-n-ヘキシル-1,3-プロパンジオール、2,2-ジエチル-1,3-プロパンジオール、2-エチル-2-n-ブチル-1,3-プロパンジオール、2-エチル-2-n-ヘキシル-1,3-プロパンジオール、2,2-ジ-n-ブチル-1,3-プロパンジオール、2-n-ブチル-2-プロピル-1,3-プロパンジオール、及び2,2-ジ-n-ヘキシル-1,3-プロパンジオールなどが挙げられる。前記の分岐したグリコール成分のモル比は、全グリコール成分に対し、下限が10モルであることが好ましく、特に好ましくは20モルである。一方、上限は80モルであることが好ましく、さらに好ましくは70モル、特に好ましくは60モルである。また、必要に応じて、ジエチレングリコール、プロピレングリコール、ブタンジオール、ヘキサンジオールまたは1,4-シクロヘキサンジメタノールなどを併用してもよい。本発明で用いるポリエステル系樹脂Aは、ポリビニルアルコール系樹脂Bとの相溶性の点から水溶性もしくは水分散性樹脂を使用することが好ましい。ポリエステル系樹脂の水溶性化あるいは水分散化のためには、スルホン酸塩基、カルボン酸塩基などの親水性基を含む化合物を共重合させることが好ましい。なかでも、ポリエステル系樹脂Aの酸価を低く保持して架橋剤との反応性を制御しながら親水性を付与するという観点からでスルホン酸塩基を有するジカルボン酸成分が好適である。スルホン酸塩基を有するジカルボン酸成分としては、例えば、スルホテレフタル酸、5-スルホイソフタル酸、4-スルホナフタレンイソフタル酸-2,7-ジカルボン酸および5-4-スルホフェノキシイソフタル酸またはそのアルカリ金属塩を挙げることができ、中でも5-スルホイソフタル酸が好ましい。スルホン酸塩基を有するジカルボン酸成分はポリエステル樹脂Aのジカルボン酸成分中1~15モルが好ましく、1.5~12モルがより好ましく、2~10モルがさらに好ましい。スルホン酸塩基を有するジカルボン酸成分が上記下限以上の場合はポリエステル系樹脂の水溶性化あるいは水分散化に好適である。また、スルホン酸塩基を有するジカルボン酸成分が上記上限以下の場合はポリエステルフィルム基材との接着性に好適である。ポリエステル系樹脂Aは架橋剤Cとの反応基であるカルボン酸基が少ない方が好ましい。架橋剤との反応性があるカルボキシル基を少なくすることにより、架橋剤との反応性が低下するため、結果として、ポリビニルアルコール系樹脂と完全には混ざり合わずに、架橋したポリビニルアルコール系樹脂によって形成されるドメイン構造を維持することが可能と考えられる。このような観点から、ポリエステル系樹脂Aの酸価は20KOHmg/g以下であり、好ましくは15KOHmg/g以下より好ましくは10KOHmg/g以下、更に好ましくは8KOHmg/g以下、より更に好ましくは5KOHmg/g以下である。ポリエステル系樹脂Aの酸価は後述の滴定法又はNMRなどによる成分分析の結果から理論的に求めることができる。ポリエステル系樹脂Aの酸価を上記範囲に制御するためには、水溶性化あるいは水分散化のためのカルボン酸塩基の導入量を少なくしたり、カルボン酸塩基以外の親水性基を採用したり、ポリエステル系樹脂のカルボン酸末端濃度を低くすることが好ましい。ポリエステル系樹脂のカルボン酸末端濃度を低くする方法としては、カルボン酸末端基を末端修飾したポリエステル系樹脂を採用したり、ポリエステル系樹脂の数平均分子量を大きなポリエステル系樹脂を採用することが好ましい。このためポリエステル系樹脂Aの数平均分子量は5000以上であることが好ましく、6000以上であることがより好ましく、10000以上がさらに好ましい。また、ポリエステル系樹脂Aを構成成分としてカルボキシル基を3つ以上有する酸成分の含有量を低くすることが好ましい。ポリエステル系樹脂Aのガラス転移温度は特に限定されないが、20~90°Cであることが好ましく、30~80°Cであることがより好ましい。ガラス転移温度が上記下限以上であると耐ブロッキング性に対して好適であり、ガラス転移温度が上記上限以下であるとポリエステルフィルム基材との接着性に対して好適である。易接着層中におけるポリエステル系樹脂Aの含有量は40質量以上90質量以下が好ましく、45質量以上85質量以下がより好ましく、50質量以上80質量以下がさらに好ましい。ポリエステル系樹脂Aの含有量が上記下限以上であるとポリエステルフィルム基材との接着性に好適であり、上記上限以下であると偏光子や親水性接着剤等のポリビニルアルコール系樹脂との接着性に好適である。ポリビニルアルコール系樹脂Bポリビニルアルコール系樹脂は、特に限定されないが、例えば、ポリ酢酸ビニルをけん化して得られたポリビニルアルコール;その誘導体;更に酢酸ビニルと共重合性を有する単量体との共重合体のけん化物;ポリビニルアルコールをアセタール化、ウレタン化、エーテル化、グラフト化、リン酸エステル化等した変性ポリビニルアルコール;などが挙げられる。前記単量体としては、無水マレイン酸、フマール酸、クロトン酸、イタコン酸、メタアクリル酸等の不飽和カルボン酸及びそのエステル類;エチレン、プロピレン等のα-オレフィン、メタアリルスルホン酸ソーダ、スルホン酸ソーダモノアルキルマレート、ジスルホン酸ソーダアルキルマレート、N-メチロールアクリルアミド、アクリルアミドアルキルスルホン酸アルカリ塩、N-ビニルピロリドン、N-ビニルピロリドン誘導体等が挙げられる。これらポリビニルアルコール系樹脂は1種のみ用いても良いし2種以上を併用しても良い。本発明で用いるポリビニルアルコール系樹脂Bとして、ビニルアルコール-酢酸ビニル共重合体、ビニルアルコール-ビニルブチラール共重合体、エチレン-ビニルアルコール共重合体が例示され、これらの中でもビニルアルコール-酢酸ビニル共重合体、エチレン-ビニルアルコール共重合体が好ましい。ポリビニルアルコール系樹脂Bの重合度は特に問わないが、塗布液粘性の点から重合度が3000以下であることが好ましい。ビニルアルコールの共重合比率はけん化度で表わされる。本発明のポリビニルアルコール系樹脂Bのけん化度は60モル以上85モル以下が好ましく、65モル以上83モル以下がより好ましく、68モル以上80モル以下がさらに好ましく、70モル以上80モル未満がよりさらに好ましく、71モル以上78モル以下がさらにより好ましく、73モル以上75モル以下が特に好ましい。ポリビニルアルコール系樹脂Bのけん化度が上記下限以上であると架橋剤Cとより好適に架橋構造を形成することができる。また、ポリビニルアルコール系樹脂Bのけん化度が上記上限以下もしくは未満であるとポリエステル系樹脂Aとより好適に相溶性を奏することができる。ビニルアルコール系樹脂のけん化度は酢酸ビニルなどの共重合単位の加水分解に要するアルカリ消費量やNMRによる組成分析により求めることができる。ポリビニルアルコール系樹脂Bの含有量としては易接着層中に10質量以上60質量以下が好ましく、15質量以上55質量以下がより好ましく、20質量以上50質量以下がさらに好ましい。ポリビニルアルコール系樹脂Bの含有量が上記下限以上であると偏光子や接着剤等のポリビニルアルコール系樹脂層との接着性に好適であり、上記上限以下であるとポリエステルフィルム基材との接着性に好適である。架橋剤C架橋剤Cとしては、水酸基と架橋性を有するものであれば特に限定されないが、メラミン系、イソシアネート系、カルボジイミド系、オキサゾリン系、エポキシ系等の化合物が挙げられる。塗布液の経時安定性の点からメラミン系、イソシアネート系、カルボジイミド系、オキサゾリン系の化合物が好ましい。さらに、架橋剤はポリビニルアルコール系樹脂Bの水酸基と好適に架橋反応をするメラミン系化合物もしくはイソシアネート系化合物ものが好ましい。これは、カルボジイミド系架橋剤はカルボキシル基と反応するのに対し、メラミン系化合物もしくはイソシアネート系化合物は水酸基と反応するため、官能基として水酸基を有するポリビニルアルコール系樹脂Bとより好適に架橋構造を形成するためであると考えられる。なかでも、ポリビニルアルコール系樹脂の水酸基と好適に架橋反応を形成するとともに、透明性に優れているという観点から、イソシアネート系化合物を用いることが特に好ましい。また、架橋反応を促進させるため、触媒等を必要に応じて適宜使用しても良い。イソシアネート化合物としては、低分子または高分子のジイソシアネートもしくは3価以上のポリイソシアネートを用い得る。例えば、イソシアネート化合物としては、2,4-トリレンジイソシアネート、2,6-トリレンジイソシアネート、4,4′-ジフェニルメタンジイソシアネート、2,4′-ジフェニルメタンジイソシアネート、2,2′-ジフェニルメタンジイソシアネート、1,5-ナフチレンジイソシアネート、1,4-ナフチレンジイソシアネート、フェニレンジイソシアネート、テトラメチルキシリレンジイソシアネート、4,4′-ジフェニルエーテルジイソシアネート、2-ニトロジフェニル-4,4′-ジイソシアネート、2,2′-ジフェニルプロパン-4,4′-ジイソシアネート、3,3′-ジメチルジフェニルメタン-4,4′-ジイソシアネート、4,4′-ジフェニルプロパンジイソシアネート、3,3′-ジメトキシジフェニル-4,4′-ジイソシアネート等の芳香族ジイソシアネート類、キシリレンジイソシアネート等の芳香族脂肪族ジイソシアネート類、イソホロンジイソシアネート及び4,4-ジシクロヘキシルメタンジイソシアネート、1,3-ビスイソシアネートメチルシクロヘキサン等の脂環式ジイソシアネート類、ヘキサメチレンジイソシアネート、および2,2,4-トリメチルヘキサメチレンジイソシアネート等の脂肪族ジイソシアネート類、およびこれらのイソシアネート化合物の3量体があるが挙げられる。さらに、これらのイソシアネート化合物の過剰量と、エチレングリコール、プロピレングリコール、トリメチロールプロパン、グリセリン、ソルビトール、エチレンジアミン、モノエタノールアミン、ジエタノールアミン、トリエタノールアミンなどの低分子活性水素化合物、またはポリエステルポリオール類、ポリエーテルポリオール類、ポリアミド類などの高分子活性水素化合物とを反応させて得られる高分子の末端イソシアネート基含有化合物を挙げることができる。メラミン化合物としては置換基-CH2n-O-R式中、nは1~3の整数であり、Rは炭素数1~4のアルキル基である。で置換されたメラミン化合物が挙げられ、前記式中のRは好ましくはメチルである。1つのメラミン構造が有する上記置換基の数は好ましくは3~6である。メラミン化合物の具体例としては、住友化学社製スミテックスレジンシリーズのM-3、MK、M-6、M-100、MC等や株式会社三和ケミカル社製メチル化メラミン樹脂MW-22、MX-706、MX-042等が挙げられる。本発明に用いる架橋剤Cとしては、ブロックイソシアネート系化合物も好ましい。ブロックイソシアネート系化合物を添加することにより塗布液の経時安定性をより好適に向上させることが可能となる。ブロック化イソシアネート系化合物は上記イソシアネート化合物とブロック化剤とを従来公知の方法より付加反応させて調製し得る。イソシアネートブロック化剤としては、例えば、フェノール、クレゾール、キシレノール、レゾルシノール、ニトロフェノール、クロロフェノールなどのフェノール類;チオフェノール、メチルチオフェノールなどのチオフェノール類;アセトキシム、メチルエチケトオキシム、シクロヘキサノンオキシムなどのオキシム類;メタノール、エタノール、プロパノール、ブタノールなどのアルコール類;エチレンクロルヒドリン、1,3-ジクロロ-2-プロパノールなどのハロゲン置換アルコール類;t-ブタノール、t-ペンタノールなどの第3級アルコール類;ε-カプロラクタム、δ-バレロラクタム、γ-ブチロラクタム、β-プロピルラクタムなどのラクタム類;芳香族アミン類;イミド類;アセチルアセトン、アセト酢酸エステル、マロン酸エチルエステルなどの活性メチレン化合物;メルカプタン類;イミン類;尿素類;ジアリール化合物類;重亜硫酸ソーダなどを挙げることができる。架橋剤Cの含有量としては易接着層中に2質量以上50質量以下が好ましく、5質量以上40質量以下がより好ましく、8質量以上30質量以下がさらに好ましい。架橋剤Cの含有量が上記下限以上であるとポリビニルアルコール系樹脂の架橋形成に好適であり、上記上限以下であるとバインダー樹脂による接着性効果発現に好適である。ポリエステル系樹脂Aとポリビニルアルコール系樹脂Bの配合比A/Bは質量比で0.8~5であることが好ましく、1~4であることがより好ましく、2~4であることさらに好ましく、2.5~3.5であることが特に好ましい。A/Bが上記下限以上であるとポリエステルフィルム基材との接着性に好適であり、上記上限以下であると偏光子や接着剤等のポリビニルアルコール系樹脂層との接着性に好適である。ポリエステル系樹脂A及びポリビニルアルコール系樹脂Bと架橋剤Cの配合比AB/Cは質量比で2~50であることが好ましく、5~40であることがより好ましく、8~30であることがさらに好ましい。AB/Cが上記下限以上であるとバインダー樹脂成分による接着性効果の発現に好適であり、上記上限以下であると相分離による接着性効果に好適である。本発明の易接着層は上記組成を採用することで、偏光子や水性接着剤、特にポリビニルアルコール系の偏光子や水性接着剤に対してトリアセチルセルロースと同等の高い接着性を示す。具体的には、後述の接着性試験による水系接着剤に対して1回剥離後の残存面積が好ましくは90以上、より好ましくは95以上、さらに好ましくは100であり、5回連続剥離後の残存面積が好ましくは75以上、より好ましくは85以上、さらに好ましくは95以上であり、10回連続剥離後の残存面積が好ましくは50以上、より好ましくは80以上、さらに好ましくは90以上、よりさらに好ましくは93以上、特に好ましくは95以上である。添加剤本発明の易接着層中には、本発明の効果を阻害しない範囲において公知の添加剤、例えば界面活性剤、酸化防止剤、触媒、耐熱安定剤、耐候安定剤、紫外線吸収剤、有機の易滑剤、顔料、染料、有機または無機の粒子、帯電防止剤、核剤等を添加しても良い。本発明では、易接着層の耐ブロッキング性をより向上させるために、易接着層に粒子を添加することも好ましい態様である。本発明において易接着層中に含有させる粒子としては、例えば、酸化チタン、硫酸バリウム、炭酸カルシウム、硫酸カルシウム、シリカ、アルミナ、タルク、カオリン、クレーなど或いはこれらの混合物であり、更に、他の一般的無機粒子、例えばリン酸カルシウム、雲母、ヘクトライト、ジルコニア、酸化タングステン、フッ化リチウム、フッ化カルシウムその他と併用、等の無機粒子や、スチレン系、アクリル系、メラミン系、ベンゾグアナミン系、シリコーン系等の有機ポリマー系粒子等が挙げられる。易接着層中の性粒子の平均粒径SEMによる個数基準の平均粒径。以下同じは、0.04~2.0μmが好ましく、さらに好ましくは0.1~1.0μmである。不活性粒子の平均粒径が0.04μm未満であると、フィルム表面への凹凸の形成が不十分となるため、フィルムの滑り性や巻き取り性などのハンドリング性が低下してしまうし、貼り合せの際の加工性が低下する場合がある。逆に、2.0μmを越えると、粒子の脱落が生じやすく好ましくない。易接着層中の粒子濃度は、固形成分中1~20質量であることが好ましく、5~15質量であることがさらに好ましい。本発明においては易接着層の厚みは、0.001~2.00μmの範囲で適宜設定することができるが、加工性と接着性とを両立させるには0.01~1.00μmの範囲が好ましく、より好ましくは0.02~0.80μm、さらに好ましくは0.05~0.50μmである。易接着層の厚みが0.01μm未満であると、接着性が不十分となる。易接着層の厚みが2.00μmを超えると、ブロッキングが生じる場合がある。偏光子保護用易接着性ポリエステルフィルムの製造本発明の偏光子保護用易接着性ポリエステルフィルムの製造方法について、ポリエチレンテレフタレート以下、PETと略記するフィルムを例にして説明するが、当然これに限定されるものではない。PET樹脂を十分に真空乾燥した後、押出し機に供給し、Tダイから約280°Cの溶融PET樹脂を回転冷却ロールにシート状に溶融押出しし、静電印加法により冷却固化して未延伸PETシートを得る。前記未延伸PETシートは、単層構成でもよいし、共押出し法による複層構成であってもよい。得られた未延伸PETシートを一軸延伸、もしくは二軸延伸を施すことで結晶配向化させる。例えば二軸延伸の場合は、80~120°Cに加熱したロールで長手方向に2.5~5.0倍に延伸して、一軸延伸PETフィルムを得たのち、フィルムの端部をクリップで把持して、80~180°Cに加熱された熱風ゾーンに導き、幅方向に2.5~5.0倍に延伸する。また、一軸延伸の場合は、テンター内で2.5~5.0倍に延伸する。延伸後引き続き、140~240°Cの熱処理ゾーンに導き、1~60秒間の熱処理を行ない、結晶配向を完了させる。易接着層はフィルムの製造後、もしくは製造工程において設けることができる。特に、生産性の点からフィルム製造工程の任意の段階、すなわち未延伸あるいは一軸延伸後のPETフィルムの少なくとも片面に、塗布液を塗布し、易接着層を形成することが好ましい。この塗布液をPETフィルムに塗布するための方法は、公知の任意の方法を用いることができる。例えば、リバースロールコート法、グラビアコート法、キスコート法、ダイコーター法、ロールブラッシュ法、スプレーコート法、エアナイフコート法、ワイヤーバーコート法、パイプドクター法、含浸コート法、カーテンコート法、などが挙げられる。これらの方法を単独で、あるいは組み合わせて塗工することができる。本発明において、最終的に得られる易接着層の厚みは0.03~0.20g/m2であることが好ましい。0.03g/m2未満では、接着性が低下し、0.20g/m2より厚いと、ブロッキング性、滑り性が低下するので好ましくない。偏光板本発明の偏光板は、偏光子の両面に偏光子保護フィルムを有してなる偏光板であって、すくなくとも一方の面の偏光子保護フィルムが前記偏光子保護用易接着性ポリエステルフィルムであることが好ましい。他方の偏光子保護フィルムは、本発明の偏光子保護用易接着性ポリエステルフィルムであっても良いし、トリアセチルセルロースフィルムやアクリルフィルム、ノルボルネン系フィルムに代表されるような複屈折が無いフィルムを用いることも好ましい。偏光子としては、例えばポリビニルアルコール系フィルムにヨウ素などの二色性材料を含むものが挙げられる。偏光子保護フィルムは偏光子と直接または接着剤層を介して張り合わされるが、接着性向上の点からは接着剤を介して張り合わすことが好ましい。その際、本発明の易接着層は偏光子面もしくは接着剤層面に配することが好ましい。本発明のポリエステルフィルムを接着させるのに好ましい偏光子としては、例えば、ポリビニルアルコール系フィルムにヨウ素や二色性材料を染色吸着させ、ホウ酸水溶液中で一軸延伸し、延伸状態を保ったまま洗浄乾燥を行うことにより得られる偏光子が挙げられる。一軸延伸の延伸倍率は、通常4~8倍程度である。ポリビニルアルコール系フィルムとしてはポリビニルアルコールが好適であり、クラレビニロン[クラレ製]、トーセロビニロン[東セロ製]、日合ビニロン[日本合成化学製]などの市販品を利用することができる。二色性材料としてはヨウ素、ジスアゾ化合物、ポリメチン染料などが挙げられる。偏光子に塗布する接着剤は、接着剤層を薄くする観点から、水系のもの、すなわち、接着剤成分を水に溶解したものまたは水に分散させたものが好ましい。たとえば、主成分としてポリビニルアルコール系樹脂、ウレタン樹脂などを用い、接着性を向上させるために、必要に応じてイソシアネート系化合物、エポキシ化合物などを配合した組成物を用いることができる。接着剤層の厚みは10μm以下が好ましく、5μm以下がより好ましく、3μm以下がさらに好ましい。接着剤の主成分としてポリビニルアルコール系樹脂を用いる場合、部分ケン化ポリビニルアルコール、完全ケン化ポリビニルアルコールのほか、カルボキシル基変性ポリビニルアルコール、アセトアセチル基変性ポリビニルアルコール、メチロール基変性ポリビニルアルコール、アミノ基変性ポリビニルアルコールのような、変性されたポリビニルアルコール系樹脂を用いてもよい。接着剤中のポリビニルアルコール系樹脂の濃度は、1~10質量が好ましく、2~7質量がより好ましい。次に、実施例、比較例、及び参考例を用いて本発明を詳細に説明するが、本発明は当然以下の実施例に限定されるものではない。また、本発明で用いた評価方法は以下の通りである。1ガラス転移温度JISK7121に準拠し、示差走査熱量計セイコーインスツルメンツ製、DSC6200を使用して、樹脂サンプル10mgを25~300°Cの温度範囲にわたって20°C/minで昇温させ、DSC曲線から得られた補外ガラス転移開始温度をガラス転移温度とした。2数平均分子量樹脂0.03gをテトラヒドロフラン10mlに溶かし、GPC-LALLS装置低角度光散乱光度計LS-8000東ソー株式会社製、テトラヒドロフラン溶媒、リファレンス:ポリスチレンを用い、カラム温度30°C、流量1ml/分、カラム昭和電工社製shodexKF-802、804、806を用い、数平均分子量を測定した。3樹脂組成樹脂を重クロロホルムに溶解し、ヴァリアン社製核磁気共鳴分析計NMRジェミニ-200を用いて、1H-NMR分析を行ってその積分比より各組成のモル比を決定した。4酸価1g固形分の試料を30mlのクロロホルムまたはジメチルホルムアミドに溶解し、フェノールフタレインを指示薬として0.1Nの水酸化カリウムエタノール溶液で滴定して、試料1g当たりのカルボキシル基を中和するのに必要なKOHの量を求めた。5けん化度JIS-K6726に準じて水酸化ナトリウムを用いて、ポリビニルアルコール樹脂の残存酢酸基モルを定量し、その値をけん化度モルとした。同サンプルについて3度測定し、その平均値をけん化度モルとした。6偏光子保護用ポリエステルフィルムの全光線透過率偏光子保護用ポリエステルフィルムの全光線透過率はJISK7105に準拠し、濁度計日本電色製、NDH2000を用いて測定した。7偏光子保護用ポリエステルフィルムのヘイズ偏光子保護ポリエステルフィルムのヘイズはJISK7136に準拠し、濁度計日本電色製、NDH2000を用いて測定した。8PVA接着性偏光子保護用ポリエステルフィルムの易接着層表面に、固形分濃度5質量に調整したポリビニルアルコール水溶液クラレ製PVA117を、乾燥後のポリビニルアルコール樹脂層の厚みが、2μmになるようにワイヤーバーで塗布し、70°Cで5分間乾燥した。ポリビニルアルコール水溶液には、判定が容易となるよう赤色染料を加えたものを使用した。作成した評価対象フィルムを、両面テープを貼り付けた厚さ5mmのガラス板に、評価対象の積層フィルムのポリビニルアルコール樹脂層が形成された面の反対面を上記両面テープに貼り付けた。次いで、ポリビニルアルコール樹脂層を貫通して、基材フィルムに達する100個の升目状の切り傷を、隙間間隔2mmのカッターガイドを用いて付けた。次いで、粘着テープニチバン社製セロテープ登録商標CT-24;24mm幅を升目状の切り傷面に貼り付けた。貼り付け時に界面に残った空気を消しゴムで押して、完全に密着させた後、粘着テープを勢いよく垂直に引き剥がす作業を1回、5回、10回実施した。ポリビニルアルコール樹脂層が剥がれていない升目の個数を数え、PVA接着性とした。即ち、PVA層が全く剥がれていない場合を、PVA接着率100とし、PVA層が全て剥がれた場合は、PVA接着率0とした。なお、1個の升目内で部分的に剥がれているものも、剥がれた個数に含めた。ポリエステル樹脂の重合攪拌機、温度計、および部分還流式冷却器を具備するステンレススチール製オートクレーブに、ジメチルテレフタレート194.2質量部、ジメチルイソフタレート184.5質量部、ジメチルー5-ナトリウムスルホイソフタレート14.8質量部、ジエチレングリコール233.5質量部、エチレングリコール136.6質量部、およびテトラーnーブチルチタネート0.2質量部を仕込み、160°Cから220°Cの温度で4時間かけてエステル交換反応を行なった。次いで255°Cまで昇温し、反応系を徐々に減圧した後、30Paの減圧下で1時間30分反応させ、共重合ポリエステル樹脂A-1を得た。得られた共重合ポリエステル樹脂A-1は、淡黄色透明であった。共重合ポリエステル樹脂A-1の還元粘度を測定したところ,0.70dl/gであった。DSCによるガラス転移温度は40°Cであった。同様の方法で、別の組成の共重合ポリエステル樹脂A-2~A-5を得た。これらの共重合ポリエステル樹脂に対し、1H-NMRで測定した組成モル比及びその他特性を表1に示す。ポリエステル水分散体の調整攪拌機、温度計と還流装置を備えた反応器に、ポリエステル樹脂A-130質量部、エチレングリコールn-ブチルエーテル15質量部を入れ、110°Cで加熱、攪拌し樹脂を溶解した。樹脂が完全に溶解した後、水55質量部をポリエステル溶液に攪拌しつつ徐々に添加した。添加後、液を攪拌しつつ室温まで冷却して、固形分30質量の乳白色のポリエステル水分散体Aw-1を作製した。同様にポリエステル樹脂A-1の代わりにポリエステル樹脂A-2~A-5を使用して、水分散体を作製し、それぞれポリエステル水分散体Aw-2~Aw-5とした。ポリビニルアルコール水溶液の調整攪拌機と温度計を備えた容器に、水90質量部を入れ、攪拌しながら重合度500のポリビニルアルコール樹脂クラレ製B-110質量部を徐々に添加した。添加後、液を攪拌しながら、95°Cまで加熱し、樹脂を溶解させた。溶解後、攪拌しながら室温まで冷却して、固形分10質量のポリビニルアルコール水溶液Bw-1を作成した。同様に、ポリビニルアルコール樹脂B-1の代わりにポリビニルアルコール樹脂B-2~B-7を使用し水溶液を作成し、それぞれBw-2~Bw-7とした。ポリビニルアルコール樹脂B-1~B-7のけん化度を表2に示す。ブロックポリイソシアネート架橋剤の重合攪拌機、温度計、還流冷却管を備えたフラスコにヘキサメチレンジイソシアネートを原料としたイソシアヌレート構造を有するポリイソシアネート化合物旭化成ケミカルズ製、デュラネートTPA100質量部、プロピレングリコールモノメチルエーテルアセテート55質量部、ポリエチレングリコールモノメチルエーテル平均分子量75030質量部を仕込み、窒素雰囲気下、70°Cで4時間保持した。その後、反応液温度を50°Cに下げ、メチルエチルケトオキシム47質量部を滴下した。反応液の赤外スペクトルを測定し、イソシアネート基の吸収が消失したことを確認し、固形分75質量のブロックポリイソシアネート水分散液C-1を得た。実施例11塗布液の調整下記の塗剤を混合し、ポリエステル系樹脂A/ポリビニルアルコール系樹脂Bの質量比が70/30になる塗布液を作成した。ポリエステル水分散体は、酸価が2KOHmg/gであるポリエステル樹脂が分散した水分散体Aw-1を使用し、ポリビニルアルコール水溶液は、けん化度が74モルであるポリビニルアルコールが溶解した水溶液Bw-4を使用した。水40.61質量イソプロパノール30.00質量ポリエステル水分散体Aw-111.67質量ポリビニルアルコール水溶液Bw-415.00質量ブロックイソシアネート系架橋剤C-10.67質量粒子1.25質量平均粒径100nmのシリカゾル、固形分濃度40質量触媒有機スズ系化合物固形分濃度14質量0.3質量界面活性剤0.5質量シリコン系、固形分濃度10質量2偏光子保護用ポリエステルフィルムの製造フィルム原料ポリマーとして、固有粘度溶媒:フェノール/テトラクロロエタン=60/40が0.62dl/gで、かつ粒子を実質上含有していないPET樹脂ペレットを、133Paの減圧下、135°Cで6時間乾燥した。その後、押し出し機に供給し、約280°Cでシート状に溶融押し出しして、表面温度20°Cに保った回転冷却金属ロール上で急冷密着固化させ、未延伸PETシートを得た。この未延伸PETシートを加熱されたロール群及び赤外線ヒーターで100°Cに加熱し、その後周速差のあるロール群で長手方向に3.5倍延伸して、一軸延伸PETフィルムを得た。次いで、前記塗布液をロールコート法でPETフィルムの片面に塗布した後、80°Cで15秒間乾燥した。なお、最終二軸延伸後の乾燥後の塗布量が0.12g/m2になるように調整した。引続いてテンターで、150°Cで幅方向に4.0倍に延伸し、フィルムの幅方向の長さを固定した状態で、230°Cで0.5秒間加熱し、さらに230°Cで10秒間3の幅方向の弛緩処理を行ない、厚さ38μmの偏光子保護ポリエステルフィルムを得た。評価結果を表3に示す。実施例2ポリエステル水分散体を酸価が4KOHmg/gのポリエステル樹脂が分散した水分散体Aw-2に変更した以外は、実施例1と同様にして、偏光子保護用ポリエステルフィルムを得た。実施例3ポリエステル水分散体を酸価が6KOHmg/gのポリエステル樹脂が分散した水分散体Aw-3に変更した以外は、実施例1と同様にして、偏光子保護用ポリエステルフィルムを得た。実施例4ポリビニルアルコール水溶液を、ポリビニルアルコールのけん化度が79モルであるポリビニルアルコール水溶液Bw-3に変更した以外は、実施例1と同様にして、偏光子保護用ポリエステルフィルムを得た。実施例5ポリビニルアルコールのけん化度が83モルであるポリビニルアルコール水溶液Bw-2に変更した以外は、実施例1と同様にして、偏光子保護ポリエステルフィルムを得た。実施例6下記の塗剤を混合しポリエステル系樹脂A/ポリビニルアルコール系樹脂Bの質量比が60/40になるように変更した以外は、実施例1と同様にして、偏光子保護用ポリエステルフィルムを得た。水37.28質量イソプロパノール30.00質量ポリエステル水分散体Aw-110.00質量ポリビニルアルコール水溶液Bw-420.00質量ブロックイソシアネート系架橋剤C-10.67質量粒子1.25質量平均粒径100nmのシリカゾル、固形分濃度40質量触媒有機スズ系化合物固形分濃度14質量0.3質量界面活性剤0.5質量シリコン系、固形分濃度10質量実施例7下記の塗剤を混合しポリエステル系樹脂A/ポリビニルアルコール系樹脂Bの質量比が80/20になるように変更した以外は、実施例1と同様にして、偏光子保護用ポリエステルフィルムを得た。水43.95質量イソプロパノール30.00質量ポリエステル水分散体Aw-113.33質量ポリビニルアルコール水溶液Bw-410.00質量ブロックイソシアネート系架橋剤C-10.67質量粒子1.25質量平均粒径100nmのシリカゾル、固形分濃度40質量触媒有機スズ系化合物固形分濃度14質量0.3質量界面活性剤0.5質量シリコン系、固形分濃度10質量実施例8下記の塗剤を混合しポリエステル系樹脂A/ポリビニルアルコール系樹脂Bの質量比が50/50になるように変更した以外は、実施例1と同様にして、偏光子保護用ポリエステルフィルムを得た。水33.95質量イソプロパノール30.00質量ポリエステル水分散体Aw-18.33質量ポリビニルアルコール水溶液Bw-425.00質量ブロックイソシアネート系架橋剤C-10.67質量粒子1.25質量平均粒径100nmのシリカゾル、固形分濃度40質量触媒有機スズ系化合物固形分濃度14質量0.3質量界面活性剤0.5質量シリコン系、固形分濃度10質量実施例9塗布液の組成を下記の通り変更した以外は、実施例1と同様にして、偏光子保護用ポリエステルフィルムを得た。水40.87質量イソプロパノール30.00質量ポリエステル水分散体Aw-111.67質量ポリビニルアルコール水溶液Bw-415.00質量メラミン系架橋剤C-20.71質量ニカラックMX-042三和ケミカル製固形分濃度70粒子1.25質量平均粒径100nmのシリカゾル、固形分濃度40質量界面活性剤0.5質量シリコン系、固形分濃度10質量実施例10ポリビニルアルコール水溶液を、ポリビニルアルコールのけん化度が70モルであるポリビニルアルコールが溶解した水溶液Bw-5に変更した以外は、実施例1と同様にして、偏光子保護用ポリエステルフィルムを得た。実施例11ポリビニルアルコール水溶液を、ポリビニルアルコールのけん化度が67モルであるポリビニルアルコールが溶解した水溶液Bw-6に変更した以外は、実施例1と同様にして、偏光子保護用ポリエステルフィルムを得た。実施例12塗布液の組成を下記の通り変更した以外は、実施例1と同様にして、偏光子保護用ポリエステルフィルムを得た。水40.33質量イソプロパノール30.00質量ポリエステル水分散体Aw-111.67質量ポリビニルアルコール水溶液Bw-215.00質量オキサゾリン系架橋剤C-31.25質量エポクロスWS-500、日本触媒製、固形分濃度40質量粒子1.25質量平均粒径100nmのシリカゾル、固形分濃度40質量界面活性剤0.5質量シリコン系、固形分濃度10質量実施例13ポリエステル水分散体を酸価が10KOHmg/gのポリエステル樹脂が分散した水分散体Aw-5に変更した以外は、実施例1と同様にして、偏光子保護用ポリエステルフィルムを得た。比較例1下記の塗剤を混合しポリエステル系樹脂A/ポリビニルアルコール系樹脂Bの質量比が100/0になるように変更した以外は、実施例1と同様にして、偏光子保護用ポリエステルフィルムを得た。水50.62質量イソプロパノール30.00質量ポリエステル水分散体Aw-116.66質量ブロックイソシアネート系架橋剤C-10.67質量粒子1.25質量平均粒径100nmのシリカゾル、固形分濃度40質量触媒有機スズ系化合物固形分濃度14質量0.3質量界面活性剤0.5質量シリコン系、固形分濃度10質量比較例2下記の塗剤を混合しポリエステル系樹脂A/ポリビニルアルコール系樹脂Bの質量比が0/100になるように変更した以外は、実施例1と同様にして、偏光子保護用ポリエステルフィルムを得た。水17.28質量イソプロパノール30.00質量ポリビニルアルコール水溶液Bw-450.00質量ブロックイソシアネート系架橋剤C-10.67質量粒子1.25質量平均粒径100nmのシリカゾル、固形分濃度40質量触媒有機スズ系化合物固形分濃度14質量0.3質量界面活性剤0.5質量シリコン系、固形分濃度10質量比較例3ポリエステル水分散体を酸価が25KOHmg/gのポリエステル樹脂が分散した水分散体Aw-4に変更した以外は、実施例1と同様にして、偏光子保護用ポリエステルフィルムを得た。比較例4ポリビニルアルコール水溶液を、けん化度が88モルであるポリビニルアルコールが溶解した水溶液Bw-1に変更した以外は、実施例1と同様にして、偏光子保護用ポリエステルフィルムを得た。比較例5ポリビニルアルコール水溶液を、けん化度が40モルであるポリビニルアルコールが溶解した水溶液Bw-7に変更した以外は、実施例1と同様にして、偏光子保護用ポリエステルフィルムを得た。比較例6下記の塗剤を混合し架橋剤を混合しないように変更した以外は、実施例1と同様にして、偏光子保護用ポリエステルフィルムを得た。水41.58質量イソプロパノール30.00質量ポリエステル水分散体Aw-111.67質量ポリビニルアルコール水溶液Bw-415.00質量粒子1.25質量平均粒径100nmのシリカゾル、固形分濃度40質量界面活性剤0.5質量シリコン系、固形分濃度10質量参考例1偏光子保護用フィルムとしてTACフィルム富士フイルム社製、厚み80μm、けん化処理済を用い、前記接着性試験を行なった結果を示す。"